Brevet FR2677773A1 — publié le 19921218

L'invention concerne l'élaboration d'une structure optique à base de substrat polymère optique. Les polymères optiques sont de plus en plus utilisés en remplacement du verre ou pour des applications spécifiques nouvelles Cet intérêt est suscité en premier lieu par leur facilité de mise en forme, mais également leur légèreté et éventuellement leur résistance au choc. Cependant ils ont l'inconvénient de présenter une résistance assez médiocre à l'usure mécanique, ainsi qu à certains agents de dégradation physique et chimique dans les conditions d'utilisation Leur surface doit donc impérativement être protégée par des revêtements durs transparents. Dans certains cas, en outre, on doit prévoir des revêtements aptes à conférer des fonctionnalités optiques au produit fini, qui mettent en jeu autant les propriétés intrinsèques du film que son interaction avec le substrat, et notamment le comportement mécanique de l'interface. Les exigences les plus généralement imposées par les utilisateurs concernent l'adhésion, la résistance à l'abrasion, notamment vis-à-vis du maintien des propriétés optiques, la tenue aux cyclages et aux chocs thermiques, l'inertie à certains agents atmosphériques ou chimiques, en fonction de l'application envisagée. Les spécifications optiques peuvent consister en un simple critère de transparence dans le visible ou inclure des fonctions plus complexes. Certains polymères, notamment le polycarbonate, subissent également un vieillissement accéléré lorsqu'ils sont exposés au rayonnement ultraviolet (U V) ambiant en conditions normales d'utilisation Lorsqu'un revêtement a été déposé sur ces polymères, la dégradation de l'interface conduit à une détérioration encore beaucoup plus rapide du produit avec des délaminations spectaculaires En un tel cas, le revêtement doit donc assurer une fonction de filtrage des rayons U V. D'une manière générale, ces structures optiques doivent répondre à des tests accélérés sévères, nombreux et diversifiés et plus ou moins spécifiques aux utilisateurs. Les revêtements protecteurs classiquement appliqués par voie liquide offrent peu de souplesse dans la modulation de leurs propriétés, qui sont en général imposées par la molécule de précurseur considérée Il est très difficile de synthétiser des composés conduisant à des revêtements capables de satisfaire à l'ensemble des exigences requises, et en outre il est par nature impossible de réaliser des fonctions optiques autres que la simple transparence dans le visible par exemple. Actuellement on cherche à remplacer ces solutions liquides par des matériaux inorganiques amorphes à base de silicium, déposés à partir d'une phase gazeuse La mise en oeuvre du silane nécessitant certaines précautions de sécurité, on s'est tout d'abord orienté vers des procédés dits de "polymérisation plasma" à partir de composés organosiliciés non pyrophoriques comme l'hexaméthyldisiloxane Ce dernier est non seulement le vecteur de silicium, mais apporte également les autres éléments constitutifs de la couche ( 0, C, H) d'une manière relativement peu contrôlable même en recourant à des apports additionnels d'oxygène ( 2) par exemple. Jusqu'ici les procédés de dépôts selon le procédé dit de dépôt chimique en phase vapeur amélioré par plasma ("plasma enfranced chemical vapor déposition" désigné plus loin par son abréviation usuelle "P E C V D "), à partir de silane sur polymères ont relativement peu exploité les potentialités offertes Si des matériaux de bonne dureté ont été réalisés (Si O 2), la réalisation des fonctions adhérence et tenue thermique nécessite toujours le recours à un primaire d'adhérence appliqué par voie liquide qui diminue beaucoup l'intérêt économique du procédé De plus ces revêtements assurent une fonction de protection uniquement, sans que l'on ait cherché à leur conférer des fonctionnalités optiques. La présente invention vise à réaliser, en fonction de différentes exigences des utilisateurs, des revêtements sur polymères possédant à la fois des qualités d'adhésion, de tenue thermique, d'inertie physicochimique, et le cas échéant un certain nombre de fonctionnalités optiques Même si l'on exclut ces dernières, il s'avère qu'il n'existe généralement pas de matériau de revêtement pouvant à lui seul satisfaire à ces différents critères et la solution technologique retenue repose donc sur une structure composite multicouche plus ou moins complexe. L'invention vise donc à disposer d'un ensemble de matériaux de couches présentant des propriétés intrinsèques d'une part, d'autre part des propriétés d'association entre eux et avec le substrat polymérique, pouvant permettre d'assembler une structure répondant à l'ensemble des spécifications requises. Les procédés de dépôt "PECVD" à partir de vecteurs indépendants des différents éléments (Si H 4, 02 ' N 2, C 2 H 2) permettent d'élaborer de manière souple et bien contrôlée une très large gamme d'alliages amorphes de silicium Il est souvent possible pour un matériau donné d'optimiser une ou plusieurs propriétés, notamment les suivantes adhésion tenue thermomécanique résistance à l'abrasion propriétés optiques inertie physicochimique. Cette distinction est assez arbitraire, car il est, par exemple, évident que l'adhésion est liée aux propriétés thermomécaniques. De même, les tests en abrasion rendent compte non seulement de la dureté intrinsèque de la couche, mais aussi dans une certaine mesure de l'adhésion lorsque des particules abrasives de taille importante tendent à rayer profondément, voir à arracher la couche L'inertie physicochimique peut mettre en jeu -aussi bien les propriétés des matériaux de films que celles des interfaces. Néanmoins, il est possible d'attribuer à chaque niveau de couche une fonction principale. Les meilleurs résultats ont été obtenus par l'invention, dans un procédé o l'on assure sur un substrat polymérique optique, un revêtement à base d'alliage de silicium en mettant en oeuvre au moins les phases opératoires suivantes a) on effectue un traitement d'activation de la surface du substrat par plasma à base d'un mélange gazeux contenant de l'argon; b) on dépose au moins une couche de dureté par ladite technique PECVD à partir de silane et d'oxygène, de façon à former un film de Si O 2, d'épaisseur de l'ordre de 2 à 5 microns. Si l'on considère l'aspect adhésion, qui procède essentiellement de la nature du substrat, de la préparation de sa surface, de la composition et de la microstructure du matériau se trouvant au contact du polymère, il s'avère que les alliages amorphes de silicium adhèrent médiocrement sur une surface polymérique sans préparation particulière Pour assurer une bonne cohésion, un traitement d'activation de la surface est donc effectué, avec la contrainte supplémentaire pour les matériaux optiques de respecter la transparence de l'interface, et le traitement est un traitement par plasma utilisé d'ailleurs dans les phases ultérieures du procédé de l'invention Le choix des gaz et des paramètres de procédé dépend du polymère considéré. Alors que le "PMMA" et son dérivé greffé imide KAMAXTI" supportent sans dommage un plasma très oxydant (Ar/02 par exemple), le polycarbonate est rapidement dégradé par ce dernier avec carbonisation partielle et apparition d'une coloration brunâtre En revanche le polycarbonate n'est pas dégradé optiquement par un traitement argon puis argon/ammoniac, tel que décrit dans les brevets FR 2614317 et FR 2631346 Ce procédé a été optimisé pour le polycarbonate, mais donne également d'excellents résultats sur polystyrène, "ABS" et "CR 39 ". Les performances sont moins bonnes sur "PMMA" et "KAMAXTM'", pour lesquels on préfère un plasma Ar/O 2. Il s'est avéré que le simple dépôt d'une couche structurelle dure de Si O 2 par exemple sur un substrat activé comme indiqué précédemment, est adhérent mais se dégrade dès le début des tests thermiques La tenue thermomécanique dépend certes des caractéristiques de la couche dure, mais on a mis en évidence qu'il est impossible de satisfaire aux tests sans recourir à une couche intermédiaire Selon l'invention on procède au dépôt d'une couche par PECVD à partir uniquement de silane et d'un gaz plasmagène ou diluant (Ar, He), d'environ 100 A d'épaisseur Le matériau déposé ne peut être considéré comme un silicium amorphe hydrogéné, car le substrat polymérique interagit chimiquement avec la couche au cours de la croissance et participe à sa composition Le film reste cependant riche en silicium, mais du fait de sa très faible épaisseur, aucune absorption optique parasite dans le visible n'est observable. Cette couche intermédiaire peut en particulier être réalisée dans un plasma micro-ondes en post-décharge, conformément au procédé décrit dans le brevet FR 2631346. D'autres couches intermédiaires peuvent être nécessaires pour satisfaire aux tests thermiques en fonction des caractéristiques des autres constituants de l'empilement. En général, les couches assurant une fonction optique présentent des caractéristiques incompatibles avec leur emploi simultané comme couches protectrices dures. L'empilement à fonction optique, s'il y a lieu, est donc réalisé après les couches d'adhésion et avant le dépôt de la ou les couches structurelles dures Il faut noter que ces dernières ont une certaine influence sur la fonction de transmission du système complet, ce dont il est naturellement tenu compte au niveau de la conception des couches optiques. Comme exemple de fonction optique, on peut citer les filtres passe-bas à coupure abrupte Une de leurs applications, bien qu'il ne s'agisse plus là à proprement parler d'une fonctionnalité optique du produit, est la protection d'un substrat en polycarbonate contre le rayonnement UV. Le choix du matériau de couche dure est déterminé certes par des considérations de dureté, mais également de tenue thermomécanique et d'inertie physicochimique La composition n'est d'ailleurs pas seule en cause, le mode de préparation pouvant influer considérablement sur la microstructure. Comme on l'a dit précédemment, la dégradation des revêtements à la suite de fortes variations thermiques (plusieurs dizaines de degrés) résulte des contraintes élevées générées du fait de la très grande dissymétrie des coefficients d'expansion thermique de la couche et du substrat Lorsque l'échantillon est réchauffé par rapport à l'ambiante, la contrainte augmente dans le sens tensif avec un risque de dégradation de type craquelure et/ou faiençage Au contraire, lorsque l'échantillon est refroidi, la contrainte évolue dans le sens compressif ce qui, au-delà d'un certain niveau, peut conduire à des décollements étendus ou à un "éclatement" du film. L'occurrence de dégradations au cours d'un test défini dépend principalement, quoique non exclusivement, d'une part du niveau maximal de contrainte atteint dans chaque sens et d'autre part des propriétés de résistance mécanique des couches et des interfaces constituant le revêtement. Le premier aspect est réglé par les valeurs des coefficients de dilatation et des modules d'élasticité, ainsi que des contraintes intrinsèques. Le second aspect est influencé non seulement par la nature et la composition des matériaux, mais aussi par leur microstructure et celle de leurs interfaces On conçoit intuitivement qu'une structure granulaire et discontinue favorise l'initiation des ruptures D'une manière générale les films déposés à température ambiante sans bombardement ionique ont une structure nettement colonnaire résultant d'un réarrangement insuffisant des atomes de la couche en cours de croissance. Cependant l'influence fine de la microstructure dans les mécanismes de dégradation n'a pas jusqu'ici été clairement mise en évidence En premier lieu, il semble que les résultats en terme de tenue thermomécanique soient spectaculairement améliorés par la maîtrise des contraintes intrinsèques, également via le bombardement ionique. Pour simplifier, le bombardement ionique permet d'ajuster le niveau de la contrainte compressive intrinsèque (c'est-à-dire mesurée à la température de dépôt), de façon à effectuer une "translation d'origine". De la sorte, l'amplitude de la contrainte totale (intrinsèque et thermique) peut être maintenue au cours du test dans des limites compatibles avec l'intégrité de la structure. La valeur de cette "correction" de contrainte dépend des caractéristiques du matériau de couche, de sa contrainte intrinsèque en l 'absence de bombardement ionique et de la fenêtre de température couverte sur le test. Le principe de l'obtention d'échantillons résistant aux cyclages thermiques par ajustement des contraintes intrinsèques est illustré par les figures 1 et 2, o l'on a porté la variation qualitative de la contrainte totale (intrinsèque + thermique) d'un film déposé sans (a) et avec (b) polarisation radiofréquence a T en ordonnée est comptée positivement dans le sens tensif. TD T et TD Cdésignent des températures moyennes de dégradation des échantillons par excès de contrainte tensive et compressive, respectivement. AT est l'extension de la plage de test en température. La figure 1 correspond au cas d'un dépôt monocouche, par exemple de nitrure de silicium Si 3 N 4, sur un substrat de polycarbonate, le test thermique étant du type en vigueur dans l'industrie automobile (-400 C, + 800 C). La figure 2 concerne le même type de film déposé sur un substrat de CR 39, dont le coefficient d'expansion thermique est environ deux fois plus élevé que celui du polycarbonate Le test thermique considéré, en vigueur dans certaines industries optiques, porte sur une gamme de température différente ( 0,90 'C). Dans les deux cas, on comprend aisément comment l'ajustement des contraintes intrinsèques permet de rester en deçà des limites de dégradation au cours du test thermique. La faisabilité pratique implique d'avoir un certain degré d'indépendance entre le contrôle du bombardement ionique et celui de la génération des précurseurs de dépôt. L'invention est fondée sur la considération de trois types de matériaux de couche dure: oxyde, nitrure, oxynitrure de silicium Ces matériaux sont dits "quasi- stoechiométriques" Il peut y avoir une ambiguïté dans le sens o ils contiennent des quantités notables d'hydrogène On peut cependant lever cette ambiguïté en démontrant qu'il s'agit de matériaux contenant une très faible proportion de liaison Si-Si, d'ailleurs sans influence sur les propriétés utiles et très difficilement mesurables. La silice Si O 2:H est conseillée pour les applications ne nécessitant pas une très grande dureté. Sans mise en oeuvre d'une polarisation radio- fréquence (RF) le matériau déposé est neutre ou modérément compressif et présente d'excellentes propriétés thermomécaniques L'inertie physicochimique est également excellente. Le nitrure de silicium amorphe hydrogéné Si 3 N 4:H présente une grande dureté, mais le matériau déposé est, naturellement, assez fortement tensif et son comportement thermomécanique est médiocre. On note également que le matériau colonnaire est peu résistant au brouillard salin. Le bombardement ionique permet d'une part de corriger les contraintes dans le sens compressif et d'autre part d'améliorer la microstructure jusqu'à disparition totale de l'aspect colonnaire En fait, les propriétés thermomécaniques s'avèrent réellement excellentes si l'on réalise une bicouche en interposant un film de Si O 2 du type précédent entre la couche d'adhésion et le nitrure. Dans ce cas, le revêtement obtenu montre les mêmes performances que celui en Si O 2 seul L'inertie chimique, la tenue en ambiance humide et saline sont en particulier substantiellement améliorées. Le nitrure de silicium présente cependant l'inconvénient d'un indice de réfraction élevé qui accroît la visibilité des figures d'interférence en cas d'inhomogénéité d'épaisseur On peut obtenir des matériaux de dureté proche de celle du nitrure mais d'indice plus faible en incorporant une certaine quantité d'oxygène, ce qui en outre peut également permettre un contrôle des contraintes En particulier, un oxynitrure déposé sans polarisation du substrat peut posséder d'excellentes propriétés thermomécaniques. L'oxynitrure de silicium apparaît donc comme une solution intermédiaire, en particulier dans les cas o la polarisation radiofréquence est difficilement applicable (objets de forme gauche complexe) Il faut également noter qu'il peut être dégradé par le brouillard salin. Selon une solution de l'invention, on revêt le film de Si O 2 d'un film, selon ladite technique PECVD et sous polarisation radio-fréquence, à partir d'oxygène et de nitrure de silicium, de façon à former un film complexe de composition intermédiaire entre Si O 2 et Si 3 N 4, avec un minimum de liaisons Si-Si. On donne ci-après quelques exemples de réalisations. Dans ce qui suit, les paramètres de procédé éventuellement cités se rapportent à un réacteur de laboratoire micro-ondes post-décharge développé par l'AIR LIQUIDE. Le procédé s'applique plus particulièrement au polycarbonate (PC), mais il donne également de bons résultats sur les autres polymères optiques, en particulier le polystyrène, l'ABS, le CR 39, le PMMA et le KAMAXTM Il comprend en séquence les opérations suivantes: un prétraitement Ar, puis Ar/NH 3, dépôt d'une couche d'adhésion riche en silicium à partir de Si H 4 et Ar, d'épaisseur 100 A environ, dépôt d'une couche structurelle dure Si O 2, d'épaisseur 3 à 5 pm. Sur PMMA et KAMAXT M, le prétraitement consiste préférablement en un plasma Ar/02. Les tests consistent en 10 cycles thermiques en atmosphère sèche + 25 C > -40 C > + 80 C > + 25 C à C/min, puis 10 autres cycles en atmosphère saturée d'humidité Le résultat est positif sur PC, PMMA, KAMAX, CR 39 Les échantillons sur PC résistent en outre à 3 chocs thermiques -40 C > + 800 C. Pour les revêtements durs bicouche silice et nitrure, les épaisseurs respectives des deux films dépendent des spécifications à la fois en résistance à l'abrasion et en comportement thermomécanique Dans la35 majorité des cas l'épaisseur de Si O 2 est de 2 à 3 pm, de même que celle de Si 3 N 4 Pour la configuration la plus employée, notamment pour les glaces de phares ou les il glaces de custode d'automobile, l'épaisseur est de 3 microns + 3 microns. Pour les verres ophtalmiques les test sont différents et une épaisseur de Si O 2 de 3 pm et une épaisseur de nitrure de 2 iim apparaît comme étant la meilleure solution: On opère de la façon suivante prétraitement Ar/02 (PMMA, KAMAXTM) ou Ar + Ar/NH 3 (autres polymères), couche d'adhésion riche en silicium 100 A, couche intermédiaire Si O 2 hors polarisation 2 à 3 lim, couche structurelle dure Si 3 N 4 sous polarisation 2 à 3 pm. En utilisant la polarisation RF, on obtient sur tous polymères optiques des dépôts tenant 10 cycles thermiques secs Sur polycarbonate, un revêtement réalisé sans polarisation tient également 10 cycles, tandis qu'un échantillon fabriqué en utilisant la polarisation résiste également à 3 chocs thermiques. Sur PMMA et KAMAXT M le dépôt hors polarisation fournit également des échantillons tenant 10 cycles thermiques. La tenue aux tests thermiques en humidité et en immersion est également bonne. Cependant, il peut S Tavérer utile que le film de revêtement final soit un film déposé à partir d'oxygène et d'azote de façon à former une composition intermédiaire entre Si O 2 et Si 3 N 4 avec un minimum de liaisons Si-Si. Quelle que soit la structure du film final, on détermine la polarisation radio-fréquence, ou bombardement ionique, de façon à ajuster la contrainte compressive du film à la température ambiante. En se référant aux dernières pages annexées dont les figures 3 à 6 sont des coupes de quatre structures optiques selon l'invention: Selon la figure 3, sur un substrat optique 11, on procède à une activation de surface en 12, puis au dépôt d'un film 13 constitué substantiellement de Si O 2 d'épaisseur de 2 à 3 microns. Selon la figure 4, on procède sur un substrat 21 à une activation de surface 22, puis aux dépôts d'un premier film 23 de Si O 2 d'épaisseur de 3 microns, puis d'un second film 24 à base de Si 3 N 4 /Si O Ny d'épaisseur de trois microns. Selon la figure 5, on procède sur un substrat 31 à une activation de surface en 32, puis aux dépôts successifs d'une couche intermédiaire 33 de Si O 2 d'épaisseur de 2000 A, puis plusieurs couches anti- ultraviolet 34, 34 ', 34 " et finalement une couche de dureté 35 de Si O 2 d'épaisseur comprise entre 3 et 5 microns. Selon la figure 6, on procède sur un substrat 41 à une activation de surface en 42, puis aux dépôts successifs d'une couche intermédiaire 43, à base de Si O 220 d'épaisseur de 2000 A, puis plusieurs couches anti-UV 44, 44 ', 44 ", ensuite une couche de Si O 2 d'épaisseur 45 et de 3 microns et finalement une couche à base de Si 3 N 4 /Si O Ny de trois microns. REVENDICATIONS 1 Procédé d'élaboration d'une structure optique, du genre o l'on assure, sur un substrat polymérique optique ( 11, 21, 31, 41), un revêtement à base d'alliage de silicium ( 13), caractérisé par au moins les phases opératoires successives suivantes: a) on effectue un traitement d'activation de la surface ( 12, 22, 32, 42) du substrat ( 11, 21, 31, 41) par plasma à base d'un mélange gazeux contenant de l'argon; b) on dépose au moins une couche de dureté ( 13, 23, , 45) par ladite technique PECVD à partir de silane et d'oxygène, de façon à former un film de Si O, d'épaisseur de l'ordre de 2 à 5 microns. 2 Procédé d'élaboration d'une structure optique selon la revendication 1, caractérisé en ce qu'on revêt le film de Si O 2, selon ladite technique PECVD et sous polarisation radio-fréquence et à partir d'un gaz vecteur d'azote, d'un film ( 24, 46) formé d'un composé nitruré de silicium tel Si 3 N 4 f Si Nr Hz, ledit film ayant une épaisseur de l'ordre de 2 à 5 microns. 3 Procédé d'élaboration d'une structure optique selon la revendication 1, caractérisé en ce qu'on revêt le film de Si O 2 d'un film, selon ladite technique PECVD et sous polarisation radio-fréquence, à partir d'oxygène et de nitrure de silicium, de façon à former un film ( 24, 46) complexe de composition intermédiaire entre Si O 2 et Si 3 N 4, avec un minimum de liaisons Si-Si. 4 Procédé d'élaboration d'une structure optique selon la revendication 1, caractérisé en ce qu'on dépose sur le substrat ( 31, 41) et après son activation de surface ( 32, 42), selon la technique de décharge plasma et à partir de silane, une couche intermédiaire ( 33, 43). Procédé d'élaboration d'une structure optique selon la revendication 4, caractérisé en ce qu'on dépose entre ladite couche intermédiaire ( 33, 43) et la couche de dureté ( 35, 45) à base de Si O 2, une ou plusieurs couches ( 34, 341, 34 -44, 44 ', 44 ") à fonctionnalité optique, par exemple du type absorptif et/ou interférentiel. 6 Procédé d'élaboration d'une structure optique selon la revendication 4, caractérisé en ce que la couche intermédiaire ( 33-43) a une épaisseur d'au moins 100 A et inférieure à une épaisseur d'apparition de coloration jaune. 7 Procédé d'élaboration d'une structure optique selon une quelconque des revendications 1 à 6, caractérisé en ce que le traitement d'activation de surface ( 12, 22, 32, 42) est du type Ar/02 ou Ar + Ar/NH 3. 8 Procédé d'élaboration d'une structure optique selon la revendication 3, caractérisé en ce que la polarisation du substrat, c'est-à-dire le bombardement15 ionique sur celui-ci, est déterminé de façon à ajuster la contrainte compressive du film à la température ambiante.